Granulés constitués d’une composition C comprenant un mélange M non-délaminant de polymères, le mélange M comprenant : au moins 50% en poids d’au moins un polyaryléthercétone, pseudo-amorphe ou semi-cristallin, ledit au moins un polyaryléthercétone ayant une température de fusion inférieure ou égale à 340°C, par rapport au poids total du mélange ; et, de 5% à 40% en poids d’au moins un copolymère poly(étherimide-siloxane), par rapport au poids total du mélange, étant entendu que si le mélange M comprend de 5% à 7,5% en poids d’un copolymère poly(étherimide-siloxane), alors le mélange M ne comprend pas de polysiloxane. Granulés selon la revendication 1, dans lesquels le mélange M comprend plus de 7,5% en poids, et préférentiellement plus de 8% en poids, dudit au moins un copolymère poly(étherimide-siloxane), par rapport au poids total du mélange. Granulés selon l’une quelconque des revendications 1 et 2, dans lesquels les groupements siloxane dudit au moins un copolymère poly(étherimide-siloxane) représentent plus de 30%, en poids total dudit au moins un copolymère poly(étherimide-siloxane). Granulés selon l’une quelconque des revendications 1 à 3, dans lesquels les groupements siloxane dudit au moins un copolymère poly(étherimide-siloxane) représentent moins de 50% en poids total dudit au moins un copolymère poly(étherimide-siloxane). Granulés selon l’une quelconque des revendications 1 à 4, dans lesquels le mélange M comprend moins de 30%, préférentiellement moins de 25% en poids dudit au moins un copolymère poly(étherimide-siloxane), par rapport au poids total du mélange. Granulés selon l’une quelconque des revendications 1 à 5, dans lesquels ledit au moins un polyaryléthercétone ayant une température de fusion inférieure ou égale à 340°C est un poly-éther-cétone-cétone essentiellement constitué de, et préférentiellement constitué de : un motif téréphtalique et un motif isophtalique, le motif téréphtalique ayant pour formule chimique : (I) le motif isophtalique ayant pour formule : (II) un motif de répétition de formule (III) et un motif de répétition de formule (IV), le motif de répétition (III) ayant pour formule : (III) et le motif de répétition (IV) ayant pour formule : (IV) un motif de répétition de formule (III) et un motif de répétition de formule (V), le motif de répétition (V) ayant pour formule : (V) un motif de répétition de formule (III) et un motif de répétition de formule (VI), le motif de répétition (VI) ayant pour formule : (VI) Granulés selon l’une quelconque des revendications 1 à 6, dans lesquels ledit au moins un polyaryléthercétone ayant une température de fusion inférieure ou égale à 340°C est un poly-éther-cétone-cétone essentiellement constitué de, et préférentiellement constitué de : un motif téréphtalique et un motif isophtalique, le motif téréphtalique ayant pour formule chimique : (I) le motif isophtalique ayant pour formule chimique : (II) le pourcentage molaire en motifs téréphtalique par rapport à la somme des motifs téréphtalique et isophtalique étant inférieur ou égal à 74%, préférentiellement de 0% à 5% ou de 45% à 73%, et de manière davantage préférée de 58% à 72%. Granulés selon l’une quelconque des revendications 1 à 7, dans lesquels ledit au moins un polyaryléthercétone ayant une température de fusion inférieure ou égale à 340°C, a une température de fusion inférieure ou égale à 335°C, ou inférieure ou égale à 330°C, ou inférieure ou égale à 325°C, ou inférieure ou égale à 320°C. Granulés selon l’une quelconque des revendications 1 à 8, dans lesquels ledit au moins un polyaryléthercétone ayant une température de fusion inférieure ou égale à 340°C, a une température de fusion supérieure ou égale à 275°C, ou supérieure ou égale à 285°C, ou supérieure ou égale à 295°C. Granulés selon l’une quelconque des revendications 1 à 9, dans lesquels ledit au moins un copolymère poly(étherimide-siloxane) a pour formule chimique : (XV) dans laquelle n est un entier de 5 à 100, R représente un phénylène, Z représente un résidu du bisphénol A, R 4 représente le n-propylène, E représente un entier de 2 à 50, et chaque R’ du siloxane est un méthyle. Granulés selon l’une quelconque des revendications 1 à 10, dans lesquels ledit mélange M est constitué dudit au moins un polyaryléthercétone ayant une température de fusion inférieure ou égale à 340°C, dudit au moins un copolymère poly(étherimide-siloxane), et de 0% à 40% en poids d’un autre polymère thermoplastique que ledit au moins un polyaryléthercétone et ledit au moins un copolymère poly(étherimide-siloxane), par rapport au poids total du mélange. Granulés selon la revendication 11, dans lesquels le mélange M comprend de 0,1% à 3%, et préférentiellement de 0,5% à 2%, en poids de polysiloxane comme autre polymère thermoplastique, par rapport au poids total du mélange M. Granulés selon l’une quelconque des revendications 11 et 12, dans lesquels le mélange M comprend moins de 1% en poids de polysiloxane comme autre polymère thermoplastique, par rapport au poids total du mélange M. Granulés selon l’une quelconque des revendications 1 à 13, dans lesquels la composition C est constituée du mélange M et de 0% à 40% en poids, de préférence 0% à 30% en poids, d’un ou plusieurs additifs, par rapport au poids total de composition. Granulés selon la revendication 14, dans lesquels la composition C comprend de 0,1% à 5% en poids de charges nucléantes, telles que des charges minérales, notamment le talc, des charges carbonées, notamment les nanotubes de carbone ou les noirs de carbone, des charges céramiques, notamment le nitrure de bore (NB), ou des oxydes métalliques, notamment ZnO ou MgO. Granulés selon la revendication 15, dans lesquels le mélange M comprend un polyaryléthercétone essentiellement constitué de, et préférentiellement constitué de : un motif téréphtalique et un motif isophtalique, le pourcentage molaire en motifs téréphtalique par rapport à la somme des motifs téréphtalique et isophtalique étant de 0% à 5% ou de 45% à 67%. Granulés selon l’une quelconque des revendications 1 à 16, dans lesquels le mélange M comprend deux polyaryléthercétones P1 et P2 ayant une température de fusion inférieure ou égale à 340°C, P1 étant un polymère semi-cristallin ayant une température de fusion T1, et P2 étant un polymère semi-cristallin ayant une température de fusion telle que T2 Granulés selon la revendication 17, dans lesquels P2 représente au moins 50% en poids des polyaryléthercétones ayant une température de fusion inférieure ou égale à 340°C. Granulés selon l’une quelconque des revendications 17 et 18, dans lesquels, P2 est un poly-éther-cétone-cétone essentiellement constitué de, et préférentiellement constitué de : un motif téréphtalique et un motif isophtalique, le pourcentage molaire en motifs téréphtalique par rapport à la somme des motifs téréphtalique et isophtalique étant de 0% à 5% ou de 45% à 67%, et, P1 est un poly-éther-cétone-cétone essentiellement constitué de, et préférentiellement constitué de : un motif téréphtalique et un motif isophtalique, le pourcentage molaire en motifs téréphtalique par rapport à la somme des motifs téréphtalique et isophtalique étant de 63% à 73%. Granulés selon l’une quelconque des revendications 1 à 16, dans lesquels le mélange M comprend deux polyaryléthercétones P3 et P4, P3 étant un polyaryléthercétone semi-cristallin ou pseudo-amorphe ayant une température de fusion inférieure ou égale à 340°C, préférentiellement inférieure ou égale à 320°C, et P4 étant un polyaryléthercétone ayant une température de fusion strictement supérieure à 340°C. Granulés selon la revendication 20, dans lesquels le mélange M comprend 25% en poids ou moins, 20% en poids ou moins, 15% en poids ou moins, ou encore 10% en poids ou moins de polymère P4 par rapport au poids total de mélange M. Granulés selon l’une quelconque des revendications 20 et 21, dans lesquels P3 est un poly-éther-cétone-cétone essentiellement constitué de, et préférentiellement constitué de : un motif téréphtalique et un motif isophtalique, le pourcentage molaire en motifs téréphtalique par rapport au nombre total de moles de motifs téréphtalique et isophtalique du poly-éther-éther-cétone étant de 0% à 5% ou de 45% à 67%, et, P4 est un poly-éther-cétone-cétone essentiellement constitué de, et préférentiellement constitué de : un motif téréphtalique et un motif isophtalique, le pourcentage molaire en motifs téréphtalique par rapport au nombre total de moles de motifs téréphtalique et isophtalique du poly-éther-cétone-cétone étant de 78% à 85%. Granulés selon l’une quelconque des revendications 1 à 22, dans lequel le mélange M comprend moins de 30%, préférentiellement moins de 25%, et de manière davantage préférée moins de 20% en poids du copolymère poly(étherimide-siloxane), par rapport au poids total du mélange. Utilisation d’une composition C telle que définie dans l’une quelconques des revendications 1 à 23 pour la fabrication d’un article, d’une pièce, ou d’un revêtement, à une température maximale de fabrication ne dépassant pas 350°C, par moulage, notamment par moulage par injection ou par moulage par compression, par extrusion, notamment extrusion de films ou de feuilles, extrusion calandrage, extrusion de tubes ou tuyaux, extrusion gainage, par fabrication additive par fusion de filament (FFF), filage, rotomoulage, thermoformage. Utilisation selon la revendication 24, dans laquelle la composition C reste à la température maximale de fabrication pendant une durée supérieure à 1 minute. Utilisation selon l'une quelconque des revendications 24 et 25, dans laquelle ledit article, ou ladite pièce, ou ledit revêtement a une épaisseur en ladite composition C supérieure à 2 mm. Utilisation selon l’une quelconque des revendications 24 à 26, dans laquelle la composition C est sous forme de granulés. Utilisation selon l’une quelconques des revendications 24 à 27, dans laquelle ledit article, ou ladite pièce, ou ledit revêtement a au moins l’une des propriétés suivantes : - un module d’élasticité en traction, tel que mesuré la norme ISO 527-2:2019/1A à 20°C, inférieur à 4,0 GPa, préférablement inférieur à 3,5 GPa, préférablement inférieur à 3,2 GPa, et de préférence inférieur à 3,0 GPa, et/ou - une déformation nominale à la rupture telle que mesurée selon la norme ISO 527-2:2019/1A à 20°C supérieure à 8%, préférablement supérieure à 10%, notamment supérieur à 15%, ou supérieur à 20%, - une résistance au choc Charpy selon la norme ISO 179-1:2010/1eA supérieure à 5 KJ/m², préférablement supérieure à 6 KJ/m², préférablement encore supérieure à 7 KJ/m², et de manière davantage préférée supérieure à 8 KJ/m², - une contrainte au seuil d’écoulement, telle que mesuré selon la norme ISO 527-2 :2019/1A:2019 à 20°C, inférieure à 95 MPa, et préférablement inférieure à 85 MPa, - une perméation au CO 2 mesurée à 60°C inférieure à 1.1x10 -8 (cm 3 .cm)/(cm².s.bar), - dans le cas d’un gainage ou d’un tube formant conduite, une flexibilité de structure telle que la conduite est capable de subir au moins 1000 cycles, où pour chaque cycle, la couche de la gaine polymère ou du tube de composition C subit un niveau de déformation en flexion variant de -2% jusque +2%, sans rupture de la couche de la gaine polymère ou du tube de composition C.